(57)【要約】【課題】塩化物イオンを含んだＲＣ構造物をできるだけ損傷させずに、安価で簡便な方法により埋設された鋼材の腐食を抑制するＲＣ構造物の鋼材腐食抑制方法を提供する。【解決手段】ＲＣ構造物（箱桁橋１の箱桁２）に埋設された鋼材の腐食を抑制するＲＣ構造物の鋼材腐食抑制方法において、前記鋼材の腐食を抑制する腐食抑制剤を含有する液体を、吸引ポンプ（真空ポンプＰ）を用いて圧力差で前記ＲＣ構造物（箱桁２の底板２０）の表面から浸透させる圧力差浸透工程を行う。【選択図】図４
2018131658.tif 000002
【特許請求の範囲】
【請求項１】
ＲＣ構造物に埋設された鋼材の腐食を抑制するＲＣ構造物の鋼材腐食抑制方法であって、
前記鋼材の腐食を抑制する腐食抑制剤を含有する液体を、吸引ポンプ又は加圧ポンプを用いて圧力差で前記ＲＣ構造物の表面から浸透させる圧力差浸透工程を有すること
を特徴とするＲＣ構造物の鋼材腐食抑制方法。
【請求項２】
前記圧力差浸透工程では、前記液体を供給する前記ＲＣ構造物の表面の反対側となる裏面から吸引ポンプを用いて減圧して前記液体を前記ＲＣ構造物に浸透させること
を特徴とする請求項１に記載のＲＣ構造物の鋼材腐食抑制方法。
【請求項３】
前記圧力差浸透工程後に、前記鋼材の自然電位を測定し、当該鋼材に前記液体が到達したか否かを確認する自然電位測定工程を行うこと
を特徴とする請求項１又は２に記載のＲＣ構造物の鋼材腐食抑制方法。
【請求項４】
前記圧力差浸透工程では、前記腐食抑制剤として亜硝酸塩を含有する前記液体を圧力差で前記ＲＣ構造物の表面から浸透させること
を特徴とする請求項１ないし３のいずれかに記載のＲＣ構造物の鋼材腐食抑制方法。
【請求項５】
前記圧力差浸透工程では、前記腐食抑制剤としてさらにカルシウムアルミネートの１種であるＣａＯ・２ＡＬ2Ｏ3を含有する前記液体を圧力差で前記ＲＣ構造物の表面から浸透させること
を特徴とする請求項４に記載のＲＣ構造物の鋼材腐食抑制方法。
【請求項６】
前記ＲＣ構造物は、箱桁橋であり、
前記圧力差浸透工程では、前記箱桁橋の箱桁の内部上面から前記液体を供給し、前記箱桁の底面から吸引ポンプを用いて減圧して前記液体を前記箱桁に浸透させること
を特徴とする請求項２ないし５のいずれかに記載のＲＣ構造物の鋼材腐食抑制方法。
【発明の詳細な説明】
【技術分野】
【０００１】
本発明は、ＲＣ構造物をできるだけ損傷させずに鋼材の腐食を抑制するＲＣ構造物の鋼材腐食抑制方法に関するものである。
【背景技術】
【０００２】
近年、ＲＣ構造物（鉄筋などの鋼材で内部補強されたコンクリート構造物、ＰＣ構造物：プレストレスコンクリート構造部を含む。）において、塩化物イオンの影響等によりコンクリート内に埋設されている鋼材が腐食膨張し、被りコンクリート等が剥落する事故が起きている。このため、ＲＣ構造物の剥落部分の周囲を斫って、腐食鋼材を露出させ、腐食鋼材の腐食部分を除去した上、斫った部分にコンクリートやモルタルを打設して補修する断面補修が行われている。
【０００３】
しかし、このような断面補修は、腐食劣化部分がＲＣ構造物の表面から深い部分に存在する場合は、必然的に斫り範囲が大きななり、ＲＣ構造物に与える損傷が大きくなるという問題があった。特に、ＲＣ構造物がプレストレスの負荷されたＰＣ構造物の場合、斫りによりプレストレスによるコンクリートの圧縮応力が抜けるため、構造物が崩壊しないように対策をとる必要があるという問題があった。
【０００４】
また、従来、ＲＣ構造物の腐食の進行と止める方策としては、犠牲陽極材として、ＲＣ構造物に埋設された鋼材よりも標準電極電位の低い金属を設置して電気的に接続することにより、ＲＣ構造物に埋設された鋼材の腐食を防止する電気化学的防食方法が知られている。
【０００５】
例えば、特許文献１には、亜鉛、アルミニウム、及びマグネシウムからなる群より選ばれた一種又は二種以上を含むブリスター状金属を犠牲陽極材とし、その犠牲陽極材に所定ｐＨの電解質溶液を含有する多孔性材料を付設した防食用部材を、コンクリート内に設置する電気化学的防食方法が開示されている（特許文献１の特許請求の範囲の請求項１及び７、明細書の段落［００１６］〜［００２８］等参照）。
【０００６】
しかし、特許文献１に記載の電気化学的防食方法は、ＲＣ構造物の被りコンクリート部分が分厚く、例えば、２００ｍｍを超えるような場合は、鋼材の腐食の進行を防止する防食効果があまり期待できないという問題があった。
【０００７】
また、特許文献２には、コンクリート壁体の表面において、コンクリート壁体の表面に、水平方向に対し斜め下方向に１５度〜４５度傾斜した横目地状の切欠き溝を複数本設け、その切欠き溝に、ポリオキシエチレンアルキル（１２〜１４）と、スルホコハク酸ジオクチルナトリウムと、グリセリンを重量比で４〜６：２〜４：１〜２に混合した水溶液用湿潤剤を溶質とし、亜硝酸カルシウムの５〜３０％水溶液を溶媒とした、０．０２〜０．５％の浸透型防錆剤を塗布した上、セメント系固化材で埋め戻す浸透型防錆剤の施工方法が開示されている（特許文献２の特許請求の範囲の請求項１及び３、明細書の段落［００１１］、［００３２］〜［００３４］等参照）。
【０００８】
しかし、特許文献２に記載の浸透型防錆剤の施工方法では、コンクリート構造物にカッター等で斜めに溝を形成したうえ、モルタル等のセメント系固化材で埋め戻さなければならず、手間が掛かり施工費が嵩むというも問題があった。また、軽微とはいえ、コンクリート構造物に損傷を与えていることは、従来の断面補修と相違しない。その上、防錆剤の浸透性を高めるため、ノニオン系のポリオキシエチレンアルキル（１２〜１４）と、スルホコハク酸ジオクチルナトリウムと、グリセリンの三種類を５：３：２（重量比）を中心にある範囲内（４〜６：２〜４：１〜２）で混合させた特殊な水溶液用湿潤剤を使用しなければならない。このため、浸透型防錆剤を生成する生成コストが嵩み、橋桁全体に使用するなど大量に必要となる場合には、適用することができないという問題がある。
【０００９】
さらに、特許文献３には、既設コンクリート構造物内部の鋼材の錆による劣化を抑制するためにコンクリート表面に塗布されて用いられる浸透性防錆剤であって、２，４，７，９‐テトラメチル‐５‐デシン‐４，７‐ジオールと、エーテル型ノニオン界面活性剤と、亜硝酸塩と、水とからなることを特徴とするコンクリート構造物用浸透性防錆剤が開示されている（特許文献３の特許請求の範囲の請求項１及び６、明細書の段落［００２９］〜［００３４］等参照）。
【先行技術文献】
【特許文献】
【００１０】
【特許文献１】特開２００９−９７０４９号公報
【特許文献２】特開２００２−３７１３８８号公報
【特許文献３】特開２００８−１９６０２４号公報
【発明の概要】
【発明が解決しようとする課題】
【００１１】
そこで、本発明は、前述した問題に鑑みて案出されたものであり、その目的とするところは、塩化物イオンを含んだＲＣ構造物をできるだけ損傷させずに、安価で簡便な方法により埋設された鋼材の腐食を抑制するＲＣ構造物の鋼材腐食抑制方法を提供することにある。
【課題を解決するための手段】
【００１２】
第１発明に係るＲＣ構造物の鋼材腐食抑制方法は、ＲＣ構造物に埋設された鋼材の腐食を抑制するＲＣ構造物の鋼材腐食抑制方法であって、吸引ポンプ又は加圧ポンプを用いて前記鋼材の腐食を抑制する腐食抑制剤を含有する液体を、圧力差で前記ＲＣ構造物の表面から浸透させる圧力差浸透工程を有することを特徴とする。
【００１３】
第２発明に係るＲＣ構造物の鋼材腐食抑制方法は、第１発明において、前記圧力差浸透工程では、前記液体を供給する前記ＲＣ構造物の表面の反対側となる裏面から吸引ポンプを用いて減圧して前記液体を前記ＲＣ構造物に浸透させることを特徴とする。
【００１４】
第３発明に係るＲＣ構造物の鋼材腐食抑制方法は、第１発明又は第２発明において、前記圧力差浸透工程後に、前記鋼材の自然電位を測定し、当該鋼材に前記液体が到達したか否かを確認する自然電位測定工程を行うことを特徴とする。
【００１５】
第４発明に係るＲＣ構造物の鋼材腐食抑制方法は、第１発明ないし第３発明のいずれかの発明において、前記圧力差浸透工程では、前記腐食抑制剤として亜硝酸塩を含有する前記液体を圧力差で前記ＲＣ構造物の表面から浸透させることを特徴とする。
【００１６】
第５発明に係るＲＣ構造物の鋼材腐食抑制方法は、第４発明において、前記圧力差浸透工程では、前記腐食抑制剤としてさらにカルシウムアルミネートの１種であるＣａＯ・２ＡＬ2Ｏ3を含有する前記液体を圧力差で前記ＲＣ構造物の表面から浸透させることを特徴とする。
【００１７】
第６発明に係るＲＣ構造物の鋼材腐食抑制方法は、第２発明ないし第５発明のいずれかの発明において、前記ＲＣ構造物は、箱桁橋であり、前記圧力差浸透工程では、前記箱桁橋の箱桁の内部上面から前記液体を供給し、前記箱桁の底面から吸引ポンプを用いて減圧して前記液体を前記箱桁に浸透させることを特徴とする。
【発明の効果】
【００１８】
第１発明〜第６発明によれば、腐食抑制剤を含有する液体を圧力差でＲＣ構造物の表面から浸透させる圧力差浸透工程を有するので、塩化物イオンにより鋼材の不働態皮膜が破壊されたＲＣ構造物であっても、ＲＣ構造物を損傷することなくＲＣ構造物に埋設された鋼材の腐食を抑制することができる。このため、ＲＣ構造物の耐久年数を格段に向上させることができる。また、ＲＣ構造物を損傷することがないため、補強工事や迂回措置を取る必要がない。よって、ＲＣ構造物を使用（共用）しつつ、そこに埋設された鋼材の腐食を抑制することができ、従来の断面補修や電気化学的防食方法と比べて大幅なコストダウンを達成することができる。
【００１９】
特に、第２発明によれば、ＲＣ構造物の裏面から吸引ポンプを用いて減圧して水溶液をＲＣ構造物に浸透させるので、ＲＣ構造物へ与える負担をさらに低減することができる。
【００２０】
特に、第３発明によれば、鋼材の自然電位を測定し、当該鋼材に腐食抑制剤が添加された水溶液が到達したか否かを確認する自然電位測定工程を行うので、腐食抑制剤による鋼材の腐食抑制効果が発揮できるか否かの精度の高い確認ができる。
【００２１】
特に、第４発明によれば、腐食抑制剤として亜硝酸リチウムを含有する水溶液を圧力差でＲＣ構造物の表面から浸透させるので、ＲＣ構造物を損傷することなくＲＣ構造物に埋設された鋼材の不働態皮膜を修復し、鋼材の腐食を抑制することができる。
【００２２】
特に、第５発明によれば、腐食抑制剤としてカルシウムアルミネートの１種であるＣａＯ・２ＡＬ2Ｏ3を含有する水溶液を圧力差でＲＣ構造物の表面から浸透させるので、ＲＣ構造物中の可溶性の塩化物イオンがフリーデル氏塩として固定化され、水中に遊離し易い可溶性の塩化物イオンが減少し、塩化物イオンによる不動態皮膜の損傷を抑える効果を発揮する。このため、亜硝酸塩の防錆効果を幇助することとなり、防錆効果を長期的に発揮し続けることができる。
【００２３】
特に、第６発明によれば、塩化カルシウムなどの融雪剤（凍結防止剤）の影響で塩化物イオンを含んだ水溶液が構造上溜まり易い箱桁橋の箱桁において、箱桁を損傷することなく、そこに埋設された鋼材の腐食を抑制することができる。
【図面の簡単な説明】
【００２４】
【図１】本発明を適用する箱桁橋を模式的に表した断面図である。
【図２】鋼材の腐食のメカニズムを模式的に表して説明する説明図である。
【図３】亜硝酸イオンによる不動態皮膜の再生メカニズムを模式的に表して説明する説明図である。
【図４】本発明の実施形態に係るＲＣ構造物の鋼材腐食抑制方法の圧力差浸透工程を模式的に示す工程説明図である。
【図５】同上のＲＣ構造物の鋼材腐食抑制方法の自然電位測定工程を模式的に示す工程説明図である。
【図６】透水試験の実験状況を示す模式図である。
【図７】水道水による透水試験の時間経過による透水量の累計の変化を示すグラフである。
【図８】水道水による透水試験の時間経過による透水速度の変化を示すグラフである。
【図９】水道水による透水試験の真空ありの場合の浸透状況を、供試体を縦に割裂して示す写真である。
【図１０】水道水による透水試験の真空なしの場合の浸透状況を、供試体を縦に割裂して示す写真である。
【図１１】水道水による透水試験の時間経過による透水量の累計の変化を示すグラフである。
【図１２】水道水による透水試験の時間経過による透水速度の変化を示すグラフである。
【図１３】水道水による透水試験の真空ありの場合の浸透状況を、供試体を縦に割裂して示す写真である。
【図１４】水道水による透水試験の真空なしの場合の浸透状況を、供試体を縦に割裂して示す写真である。
【発明を実施するための形態】
【００２５】
以下、本発明に係るＲＣ構造物の鋼材腐食抑制方法を実施するための一実施形態について、図面を参照しながら詳細に説明する。
【００２６】
先ず、図１〜図５を用いて、本発明の実施形態に係るＲＣ構造物の鋼材腐食抑制方法についてＲＣ構造物として箱桁橋に適用する場合を例示して説明する。図１は、本発明を適用する箱桁橋を模式的に表した断面図である。
【００２７】
図１に示す箱桁橋１は、断面ロの字状の箱桁２と、この箱桁２の上に載置された床版３など、から構成された鉄筋コンクリート製の橋梁である。このような箱桁橋１は、箱桁２が断面ロの字状となって中空部４が形成されており、その中空部４の上に床版３が形成されている。
【００２８】
このため、箱桁橋１が床版３上を道路として使用する道路橋である場合、融雪剤や凍結防止剤として、塩化カルシウム、塩化ナトリウム、塩化マグネシウム等が大量に床版３上に散布されることとなる。すると、雪や雨などの降水でこれらの薬剤が溶け出すこととなり、塩化物イオンが溶出した水溶液が床版３のひび割れ等から滴下して中空部４に大量に溜まってしまうという事態が生じ得る。
【００２９】
塩化物イオンが溶出した水溶液が箱桁２の底版２０に浸透すると、塩化物イオンにより底版２０に埋設された補強鋼材の不働態皮膜が破壊され、補強鋼材が錆びてしまうという問題があった。そこで、本発明の実施形態に係るＲＣ構造物の鋼材腐食抑制方法を適用して、このような箱桁２の底版２０に埋設された鋼材の腐食を抑制する。
【００３０】
（１）腐食抑制剤生成工程
本発明の実施形態に係るＲＣ構造物の鋼材腐食抑制方法では、先ず、鋼材の腐食を抑制する腐食抑制剤の水溶液を生成する腐食抑制剤生成工程を行う（図示せず）。
【００３１】
本工程で用いる腐食抑制剤としては、亜硝酸リチウム、亜硝酸カルシウム、亜硝酸ナトリウムなどの亜硝酸塩、カルシウムアルミネートの１種であるＣａＯ・２Ａｌ2Ｏ3（以下ＣＡ２という）、亜硝酸型ハイドロカルマイト（３ＣａＯ・Ａｌ2Ｏ3・Ｃａ（ＮＯ2）2・１２Ｈ2Ｏ）、高炉セメントなど、が挙げられる。勿論、これらを２種以上組み合わせて混合して用いてもよいことはいうまでもない。また、腐食抑制剤を含有する水溶液のコンクリート構造物への浸透性を向上させるため、界面活性剤等を添加しても構わない。
【００３２】
＜亜硝酸塩の防錆メカニズム＞
ここで、図２、図３を用いて、亜硝酸塩の防錆メカニズムについて説明する。図２は、鋼材の腐食のメカニズムを模式的に表して説明する説明図である。通常、鋼材の表面には、不動態皮膜（酸化皮膜：Ｆｅ2Ｏ3）が形成されており、それ以上の酸化は進行しない。しかし、図２に示すように、鋼材の表面に傷等がありＦｅが露出している部分があると、酸素と水のある環境下では、酸化還元反応によりＦｅ表面が電子を失ってイオン化し、遊離して行くことで錆びが進行する。また、一旦、鋼材表面に錆びが発生すると凹凸が大きくなり、反応面積が増大するため、加速度的に錆びが進行していくこととなる。
【００３３】
特に、塩化物イオンＣｌ-が存在すると、Ｃｌ-が配位することで鉄イオンが安定化され、鉄の酸化還元電位がマイナス方向へ移動して酸化されやすくなる上、酸化鉄の水への溶解度が上がるために不動態皮膜が破壊されてしまい、錆びの進行がより促進される。
【００３４】
ここで、ＲＣ構造物の鋼材の周りに亜硝酸塩が存在すると、図３に示すように、亜硝酸イオンＮＯ2-が、鉄イオンＦｅ2+と反応してアノード部からの鉄イオンＦｅ2+の溶出を防止し、次式に示すように、不動態皮膜（Ｆｅ2Ｏ3）として鉄筋表面に着床することによって腐食反応を抑制し、防錆効果を発揮する。
【００３５】
鉄イオン（２Ｆｅ2+）＋水酸化物イオン（２ＯＨ-）＋亜硝酸イオン（２ＮＯ2-）→一酸化窒素（２ＮＯ）＋不動態皮膜（Ｆｅ2Ｏ3）＋水（Ｈ2Ｏ）
【００３６】
以上のように、腐食抑制剤として亜硝酸塩を用いることで、腐食抑制効果を発揮することができるが、費用を考慮すると亜硝酸塩のうち、安価な亜硝酸リチウム、亜硝酸カルシウム、亜硝酸ナトリウムが好ましく、効果を考慮すると亜硝酸リチウムがさらに好ましい。
【００３７】
＜ＣＡ２の塩化物イオン固定化メカニズム＞
次に、ＣＡ２の腐食抑制効果である塩化物固定化メカニズムについて説明する。ＣＡ２（ＣａＯ・２Ａｌ2Ｏ3）を含有する粉末を混和することにより、次式に示す化学反応を起こし、ハイドロカルマイト（３ＣａＯ・Ａｌ2Ｏ3・Ｃａ（ＯＨ）2・１２Ｈ2Ｏ）が多量に生成される。
【００３８】
７Ｃａ（ＯＨ）2＋ＣａＯ・２Ａｌ2Ｏ3＋１９Ｈ2Ｏ→２（３ＣａＯ・Ａｌ2Ｏ3・Ｃａ（ＯＨ）2・１２Ｈ2Ｏ）
【００３９】
このハイドロカルマイトは、塩化物イオンＣｌ-が水中に遊離している状態で、次式に示すように、塩化物イオンＣｌ-をフリーデル氏塩（３ＣａＯ・Ａｌ2Ｏ3・ＣａＣｌ2・１１Ｈ2Ｏ）に固定化する。
【００４０】
３ＣａＯ・Ａｌ2Ｏ3・Ｃａ（ＯＨ）2・１２Ｈ2Ｏ＋２Ｃｌ-→３ＣａＯ・Ａｌ2Ｏ3・ＣａＣｌ2・１１Ｈ2Ｏ＋２ＯＨ-
【００４１】
このように、腐食抑制剤として亜硝酸塩に加え、ＣＡ２を添加することで、可溶性の塩化物イオンがフリーデル氏塩として固定化され、水中に遊離し易い可溶性の塩化物イオンが減少し、塩化物イオンによる不動態皮膜の損傷を抑える効果を発揮する。このため、亜硝酸塩の防錆効果を幇助することとなり、防錆効果を長期的に発揮し続けることができるようになると考えられる。
【００４２】
なお、本工程で用いる腐食抑制剤は、前記に列挙した物質以外でも、不動態皮膜（Ｆｅ2Ｏ3）を修復したり、塩化物イオンを固定化したりするなど、防錆効果を発揮して水溶液などの液体としてコンクリート構造物に浸透可能な物質であればよい。
【００４３】
本工程では、水道水などの常温の水に前記腐食抑制剤を添加してミキサー等で撹拌混合させて必要量の腐食抑制剤の水溶液を生成する。
【００４４】
（２）圧力差浸透工程
次に、図４に示すように、本実施形態に係るＲＣ構造物の鋼材腐食抑制方法では、前工程で生成した腐食抑制剤の水溶液を、圧力差でＲＣ構造物である箱桁２の底版２０に浸透させる圧力差浸透工程を行う。図４は、本実施形態に係るＲＣ構造物の鋼材腐食抑制方法の圧力差浸透工程を模式的に示す工程説明図である。
【００４５】
本工程では、先ず、前工程で生成した腐食抑制剤の水溶液Ｌが貯留されたチャンバーＣ等からポンプで圧送するか自然流下により、当該水溶液Ｌを箱桁２の中空部４へ供給する。中空部４への腐食抑制剤の供給は、底版２０上に腐食抑制剤の水溶液Ｌの層が形成され、空気を遮断して吸引可能な所定深さとなるまで行う。
【００４６】
そして、次に、真空ポンプＰを用いて、底版２０の下面（裏面）から真空パッドＰ１を介して吸引して0.15Pa以下まで減圧し、圧力差で底版２０の上面の被りコンクリート部分から鋼材が埋設されている付近まで腐食抑制剤の水溶液Ｌを浸透させる。ここで、真空ポンプＰとは、例えば、ＳＥＥＥ式真空ポンプなどであり、短時間で所定の真空圧力まで減圧できる能力（例えば、1気圧（105Pa）を103〜104Pa程度に減圧する能力）を有する吸引ポンプを指している。
【００４７】
なお、本実施形態に係るＲＣ構造物の鋼材腐食抑制方法では、真空ポンプＰを使って吸引・減圧する場合を例示したが、中空部４側を加圧して外気との圧力差を利用して浸透させることも可能と考えられる。但し、吸引する方が、設備が簡易であり設置費用を低減できるだけでなく、施工性も向上させることができる。
【００４８】
（３）自然電位測定工程
次に、図５に示すように、本実施形態に係るＲＣ構造物の鋼材腐食抑制方法では、底版２０に埋設された鋼材の自然電位を測定し、鋼材に腐食抑制剤の水液体が到達したか否かを確認する自然電位測定工程を行う。図５は、本実施形態に係るＲＣ構造物の鋼材腐食抑制方法の自然電位測定工程を模式的に示す工程説明図である。
【００４９】
具体的には、本工程では、前工程により電解質を含んだ腐食抑制剤の水溶液Ｌで浸漬された状態で底版２０の表面及び鋼材Ｓに照合電極５１、５２、５３を設置し、鉄筋コンクリート構造物の腐食診断等に用いられる電位測定装置５で自然電位を測定する。鋼材への照合電極５２、５３の設置は、鋼材Ｓへ到達する孔を底版２０の表面から削孔してリード線で鋼材Ｓと電気的に通電可能に設置する。また、コンクリート表面に照合電極５１を当てる場合は、コンクリート表面が湿潤状態で設置する必要があるため、塩ビ管などで土手を設け、照合電極５１自体が水溶液Ｌに浸漬しないように設置する。
【００５０】
このように、電位測定装置５で継続的に自然電位を測定し、顕著な変化が現れたときに、鋼材に腐食抑制剤の水溶液Ｌが到達したものと判断する。勿論、ここで、鋼材の自然電位を削孔しないで測定可能であれば、削孔しないで底版２０の表面から測定してもよいことは云うまでもない。
【００５１】
本工程により、腐食抑制剤による鋼材の腐食抑制効果が発揮できるか否かの精度の高い確認ができることとなる。
【００５２】
次に、前工程で鋼材への腐食抑制剤の水溶液Ｌの到達を確認した後、真空ポンプＰや電位測定装置５等を撤去し、本実施形態に係るＲＣ構造物の鋼材腐食抑制方法による箱桁橋１の箱桁２の底版２０の鋼材腐食抑制作業が完了する。なお、本実施形態に係るＲＣ構造物の鋼材腐食抑制方法の適用する対象として、箱桁橋１の底版２０を例示して説明したが、箱桁橋１の箱桁２の側面版にも適用できることは云うまでもない。
【００５３】
本実施形態に係るＲＣ構造物の鋼材腐食抑制方法によれば、箱桁橋１の箱桁２の底版２０のような、融雪剤や凍結防止剤の散布により鋼材の不働態皮膜が破壊されたＲＣ構造物であっても、構造上重要な箱桁２の底版２０を損傷することなくその内部補強鋼材の腐食を抑制することができる。このため、箱桁橋１の耐久年数を格段に向上させることができる。また、構造物を損傷することがないため、箱桁橋１の補強工事や迂回措置を取る必要がない。よって、箱桁橋１を使用（共用）しつつ、そこに埋設された鋼材の腐食を抑制することができ、従来の断面補修や電気化学的防食方法と比べて大幅なコストダウンを達成することができる。
【００５４】
また、本実施形態に係るＲＣ構造物の鋼材腐食抑制方法によれば、ＲＣ構造物である底版２０の裏面から吸引ポンプを用いて減圧して水溶液をＲＣ構造物に浸透させるので、底版２０へ与える負担をさらに低減することができる。
【００５５】
その上、本実施形態に係るＲＣ構造物の鋼材腐食抑制方法によれば、腐食抑制剤として亜硝酸リチウムなどの亜硝酸塩を含有する水溶液を圧力差で底版２０に浸透させるので、底版２０を損傷することなくそこに埋設された鋼材の不働態皮膜を修復し、鋼材の腐食を抑制することができる。
【００５６】
［透水試験］
次に、本発明の効果を確認するために行った透水試験について説明する。図６は、透水試験の実験状況を示す模式図である。図６に示すように、直径１０ｃｍ×高さ２０ｃｍの円柱状のコンクリート供試体ＣＫを複数作成し、側面方向から空気や水が漏れないように塗料、シート等で被覆する。
【００５７】
そして、コンクリート供試体ＣＫの頂部に目盛り付きロートＲ１を逆さに設置し、そのロートＲ１に水又は水に染料（赤）を混ぜたものをそれぞれ注いで上端をゴム等で密封する。一方（真空あり）は、前述の真空ポンプＰで下面を吸引して0.15Pa程度まで減圧し、他方（真空なし）は、自然流下で時間経過による透水量ｍＬ（累計）及び透水速度ｍＬ／ｈｒの変化を測定した。なお、透水量ｍＬは、ロートＲ１へ最初に注水した量から目盛りを読んで逆算して計測した。
【００５８】
また、図６の破線円に拡大して示すように、本試験における真空ポンプＰの真空パッドＰ１は、鉄板の中心に直径１２ｍｍの孔が穿設された物を使用した。
【００５９】
図７〜図１０は、ロートＲ１へ水道水を注水した場合の試験結果である。図７は、水道水による透水試験の時間経過による透水量の累計の変化を示すグラフである、図８は、水道水による透水試験の時間経過による透水速度の変化を示すグラフである。また、図９は、水道水による透水試験の真空ありの場合の浸透状況を、供試体を縦に割裂して示す写真であり、図１０は、水道水による透水試験の真空なしの場合の浸透状況を、供試体を縦に割裂して示す写真である。なお、写真は、試験終了直後に供試体を軸方向に沿って縦に割裂して濡れている部分にマーキングしたものである。
【００６０】
図７に示すように、真空あり、真空なしのいずれの場合も、時間経過とともに透水量ｍＬ（累計）は増大するが、明らかに真空ありの方が透水量ｍＬ（累計）が多いことが分かる。また、図８に示すように、真空ポンプＰを停止すると、明らかに透水速度ｍＬ／ｈｒが落ち、真空ポンプＰを再稼働すると透水速度ｍＬ／ｈｒが大きくなることが分かる。
【００６１】
そして、図９、図１０に示すように、水道水の場合は、浸透深さは、真空ありの場合が平均１５３ｍｍであり、真空なしの場合が平均１２３ｍｍであった。また、真空なしの場合は、周辺部の浸透が高い結果となり、真空ありの場合は、透水深さが均等（水平）になる傾向が見られた。これは、真空ありの場合、吸引力で水道水の浸透性が向上したからと推察される。
【００６２】
図１１〜図１４は、ロートＲ１へ水道水に染料（赤）を混ぜた物を注水した場合の試験結果である。図１１は、水道水による透水試験の時間経過による透水量の累計の変化を示すグラフであり、図１２は、水道水による透水試験の時間経過による透水速度の変化を示すグラフである。また、図１３は、水道水による透水試験の真空ありの場合の浸透状況を、供試体を縦に割裂して示す写真であり、図１４は、水道水による透水試験の真空なしの場合の浸透状況を、供試体を縦に割裂して示す写真である。なお、写真は、試験終了直後に供試体を軸方向に沿って縦に割裂して濡れている部分にマーキングしたものである。
【００６３】
図１１に示すように、水道水と同様に、染料（赤）を混ぜた場合も同様に、真空あり、真空なしのいずれの場合も、時間経過とともに透水量ｍＬ（累計）は増大するが、真空ありの方が透水量ｍＬ（累計）が多いことが分かる。しかし、水道水だけの場合より差が縮まった結果となった。また、図１２に示すように、真空ポンプＰを停止すると、透水速度ｍＬ／ｈｒが落ち、真空ポンプＰを再稼働すると透水速度ｍＬ／ｈｒが大きくなることが分かるが、その差は、水道水の場合と比べて変化量が小さくなった。
【００６４】
そして、図１３、図１４に示すように、水道水の場合は、浸透深さは、真空ありの場合が平均３４ｍｍであり、真空なしの場合が平均２２ｍｍであった。なお、赤い染料より濡れた部分をマーキングした線の方がはるかに下になっている。これは、水の分子より染料の分子が遙かに大きく、コンクリートの間隙に目詰まりしたものと推測される。
【００６５】
このように、真空ポンプＰによる吸引は、浸透性に顕著に影響することが分かるが、腐食抑制剤の分子の大きさやコンクリートの緻密（密実）性等（一般的に高強度コンクリートの方が緻密性が高くなる）にも影響されることが推測される。よって、界面活性剤の添加などにより、コンクリートの間隙を摺り抜ける際の抵抗を低減すれば、浸透性が向上する可能性がある。
【００６６】
いずれにしろ、本透水試験により、真空ポンプの吸引により圧力差が生じ、水溶液の浸透性が向上することが確認できた。
【００６７】
以上、本発明の実施形態に係るＲＣ構造物の鋼材腐食抑制方法について詳細に説明したが、前述した又は図示した実施形態は、いずれも本発明を実施するにあたって具体化した一実施形態を示したものに過ぎず、これらによって本発明の技術的範囲が限定的に解釈されてはならないものである。
【００６８】
特に、本発明の実施形態に係るＲＣ構造物の鋼材腐食抑制方法を適用する対象として、箱桁橋１の底版２０を上面から浸透させる場合を例示して説明したが、箱桁２の上床版（床版３）及び側版を含めＲＣ構造物の表面から腐食抑制剤を含有する液体を浸透させて反対の裏面から吸引等する場合にも適用することができる。
【符号の説明】
【００６９】
１：箱桁橋
２：箱桁
２０：底版
３：床版
４：中空部
５：電位測定装置
５１、５２、５３：照合電極
Ｐ：真空ポンプ
Ｐ１：真空パッド
Ｃ：チャンバー
Ｓ：（内部補強）鋼材
Ｒ１：ロート
ＣＫ：コンクリート供試体
【図１】
2018131658.tif 000003
【図２】
2018131658.tif 000004
【図３】
2018131658.tif 000005
【図４】
2018131658.tif 000006
【図５】
2018131658.tif 000007
【図６】
2018131658.tif 000008
【図７】
2018131658.tif 000009
【図８】
2018131658.tif 000010
【図９】
2018131658.tif 000011
【図１０】
2018131658.tif 000012
【図１１】
2018131658.tif 000013
【図１２】
2018131658.tif 000014
【図１３】
2018131658.tif 000015
【図１４】
2018131658.tif 000016